(57)【要約】【課題】ブローチ工具の一刃付け当たりの加工数を少なく管理することなく、ワークの被加工面を良好な面粗度に仕上げることができるようにする。【解決手段】軸方向に沿って寸法順に配列され、被加工物１００の内面の少なくとも一部１１０を切削加工する多数の切削刃と、前記切削刃よりも加工方向後方において軸方向に沿って寸法順に配列され、前記切削刃によって切削された前記被加工物１００の内面の少なくとも一部１１１を塑性加工する多数のバーニッシュ刃７０とを備え、前記バーニッシュ刃７０は、加工方向前方側から加工方向後方側へ向かって径方向外周側へ傾斜して延びるアプローチ面７１と、前記アプローチ面７１の加工方向後方側端縁部７１ａから加工方向後方側へ延びるストレートランド面７２とを有して成る。【選択図】図１
2015131356.tif 000002
【特許請求の範囲】
【請求項１】
軸方向に沿って寸法順に配列され、被加工物の内面の少なくとも一部を切削加工する多数の切削刃と、
前記切削刃よりも加工方向後方において軸方向に沿って寸法順に配列され、前記切削刃によって切削された前記被加工物の内面の少なくとも一部を塑性加工する多数のバーニッシュ刃と
を備え、
前記バーニッシュ刃は、加工方向前方側から加工方向後方側へ向かって径方向外周側へ傾斜して延びるアプローチ面と、前記アプローチ面の加工方向後方側端縁部から加工方向後方側へ延びるストレートランド面とを有する
ことを特徴とするブローチ工具。
【請求項２】
前記アプローチ面は、前記ストレートランド面に対して１°から１０°傾斜している
ことを特徴とする請求項１に記載のブローチ工具。
【請求項３】
前記ストレートランド面は、加工方向における長さが０．５［ｍｍ］以下である
ことを特徴とする請求項１または請求項２に記載のブローチ工具。
【請求項４】
前記バーニッシュ刃は、一刃当たりの取り代が０．４［ｍｍ］以下である
ことを特徴とする請求項１から請求項３のいずれか一項に記載のブローチ工具。
【請求項５】
前記バーニッシュ刃は、前記ストレートランド面と周方向において対称の位置に、前記被加工物と当接する前記ストレートランド面よりも大きい面積のガイド面を有する
ことを特徴とする請求項１から請求項４のいずれか一項に記載のブローチ工具。
【請求項６】
前記バーニッシュ刃は、前記ストレートランド面の加工方向後方側端縁部から加工方向後方側へ向かって径方向内周側へ傾斜して延びる逃がし面を有し、
前記逃がし面は、前記ストレートランド面に対して１°から１０°傾斜している
ことを特徴とする請求項１から請求項５のいずれか一項に記載のブローチ工具。
【発明の詳細な説明】
【技術分野】
【０００１】
本発明は、ブローチ工具に関する。
【背景技術】
【０００２】
ワークに内径加工を施す方法として、刃が鋸状に並んだブローチ工具を用いたブローチ加工がある。これは、ブローチ工具およびワークをブローチ加工専用の加工機であるブローチ盤に設置し、固定したワークに対してブローチ工具を引き抜く、または、固定したブローチ工具に対してワークを引き抜くことにより、ワークの内周面に加工を施すものである。
【０００３】
ブローチ工具は、多数の刃が鋸状に並んで形成された棒状の刃物であり、ブローチ工具の刃は一端側（加工方向前方側）から他端側（加工方向後方側）へ向かって刃の高さおよび刃幅が漸増するように寸法順に配列されている（例えば、特許文献１）。
【０００４】
ブローチ工具の特徴は、一つの工具に種々の加工工程を組み込むことができることである。例えば、ワークに荒加工を施すための荒加工部とワークに仕上げ加工を施す仕上げ加工部とを有するブローチ工具を用いた場合には、ブローチ盤において、ワークに対してブローチ工具を一回引き抜くだけで、荒加工および仕上げ加工が完了し、ワークの内径加工を完了させることができる。
【０００５】
ブローチ加工は、ワークまたはブローチ工具を一回引き抜くだけなので、ワークに対する荒加工から仕上げ加工までの加工速度が他の内径加工に比べて速い。また、ブローチ加工によるワークの仕上がり寸法は、加工に使用したブローチ工具の最終刃（加工方向最後端の仕上げ切削刃）の形状寸法と略同じになるので、高精度の加工が可能であり、加工の繰り返し精度も高い。
【先行技術文献】
【特許文献】
【０００６】
【特許文献１】特開２００９−１３６９３１号公報
【発明の概要】
【発明が解決しようとする課題】
【０００７】
しかし、ブローチ加工を繰り返すと、ブローチ工具の切削刃が摩耗し、所定の寸法に仕上げられたワークを得られなくなる。よって、ブローチ加工の加工数が所定数を超えた場合、または、ブローチ工具の切削刃の寸法が所定値以下となった場合には、当該切削刃を再研磨することにより、ブローチ加工によってワークを所定の寸法に仕上げられるようにしている。
【０００８】
ブローチ工具の切削刃の摩耗はワークの被加工面における面粗度にも影響するため、ワークの被加工面に良好な面粗度が要求される場合には、ブローチ工具の一刃付け当たりの加工数を少なく管理する、すなわち、切削刃を再研磨するまでの使用期間を短くする。このようにブローチ工具の一刃付け当たりの加工数を少なく管理することにより、ブローチ工具の切削刃を再研磨する回数は増加するので、ブローチ工具一本当たりの総加工数が減少してしまい、当該ブローチ工具を用いたブローチ加工による生産コストが増大してしまう。
【０００９】
本発明は上記問題に鑑みてなされたもので、ブローチ工具の一刃付け当たりの加工数を少なく管理することなく、ワークの被加工面を良好な面粗度に仕上げることができるようにすることを目的とする。
【課題を解決するための手段】
【００１０】
上記課題を解決する第一の発明に係るブローチ工具は、軸方向に沿って寸法順に配列され、被加工物の内面の少なくとも一部を切削加工する多数の切削刃と、前記切削刃よりも加工方向後方において軸方向に沿って寸法順に配列され、前記切削刃によって切削された前記被加工物の内面の少なくとも一部を塑性加工する多数のバーニッシュ刃とを備え、前記バーニッシュ刃は、加工方向前方側から加工方向後方側へ向かって径方向外周側へ傾斜して延びるアプローチ面と、前記アプローチ面の加工方向後方側端縁部から加工方向後方側へ延びるストレートランド面とを有することを特徴とする。
【００１１】
上記課題を解決する第二の発明に係るブローチ工具は、第一の発明に係るブローチ工具において、前記アプローチ面は、前記ストレートランド面に対して１°から１０°傾斜していることを特徴とする。
【００１２】
上記課題を解決する第三の発明に係るブローチ工具は、第一または第二の発明に係るブローチ工具において、前記ストレートランド面は、加工方向における長さが０．５［ｍｍ］以下であることを特徴とする。
【００１３】
上記課題を解決する第四の発明に係るブローチ工具は、第一から第三のいずれか一つの発明に係るブローチ工具において、前記バーニッシュ刃は、一刃当たりの取り代が０．４［ｍｍ］以下であることを特徴とする。
【００１４】
上記課題を解決する第五の発明に係るブローチ工具は、第一から第四のいずれか一つの発明に係るブローチ工具において、前記バーニッシュ刃は、前記ストレートランド面と周方向において対称の位置に、前記被加工物と当接する前記ストレートランド面よりも大きい面積のガイド面を有することを特徴とする。
【００１５】
上記課題を解決する第六の発明に係るブローチ工具は、第一から第五のいずれか一つの発明に係るブローチ工具において、前記バーニッシュ刃は、前記ストレートランド面の加工方向後方側端縁部から加工方向後方側へ向かって径方向内周側へ傾斜して延びる逃がし面を有し、前記逃がし面は、前記ストレートランド面に対して１°から１０°傾斜していることを特徴とする。
【発明の効果】
【００１６】
第一の発明に係るブローチ工具によれば、軸方向に沿って寸法順に配列され、被加工物の内面の少なくとも一部を切削加工する多数の切削刃と、前記切削刃よりも加工方向後方において軸方向に沿って寸法順に配列され、前記切削刃によって切削された前記被加工物の内面の少なくとも一部を塑性加工する多数のバーニッシュ刃とを備えたことにより、切削加工後に最終仕上げとしての塑性加工を施すことができるので、被加工面の面粗度を向上させることができる。
また、前記バーニッシュ刃は、加工方向前方側から加工方向後方側へ向かって径方向外周側へ傾斜して延びるアプローチ面と、前記アプローチ面の加工方向後方側端縁部から加工方向後方側へ延びるストレートランド面とを有することにより、バーニッシュ刃による塑性加工をスムーズに行って被加工面の面粗度を向上させることができると共に、バーニッシュ刃の強度を向上させてバーニッシュ刃の刃持ちすなわち耐久性を向上させることができる。
【００１７】
第二の発明に係るブローチ工具によれば、前記アプローチ面は、前記ストレートランド面に対して１°から１０°傾斜していることにより、バーニッシュ刃による塑性加工をスムーズに行って被加工面の面粗度を向上させることができると共に、バーニッシュ刃の強度を向上させてバーニッシュ刃の刃持ちすなわち耐久性を向上させることができる。
【００１８】
第三の発明に係るブローチ工具によれば、前記ストレートランド面は、加工方向における長さが０．５［ｍｍ］以下であることにより、バーニッシュ刃の強度を向上させてバーニッシュ刃の刃持ちすなわち耐久性を向上させることができると共に、被加工面との焼付きを起こすことなく面粗度を向上させることができる。
【００１９】
第四の発明に係るブローチ工具によれば、前記バーニッシュ刃は、一刃当たりの取り代が０．４［ｍｍ］以下であることにより、良好な面粗度が得られると共に、バーニッシュ刃に掛かる荷重が過大とならないので、バーニッシュ刃の刃持ちすなわち耐久性を向上させることができる。
【００２０】
第五の発明に係るブローチ工具によれば、前記バーニッシュ刃は、前記ストレートランド面と周方向において対称の位置に、前記被加工物と当接する前記ストレートランド面よりも大きい面積のガイド面を有することにより、バーニッシュ刃の塑性加工によって受ける加工反力が、被加工物とガイド面との当接によって打ち消されることになる。よって、ブローチ加工において、加工反力によってブローチ工具および被加工物に軸回りの回転力が作用することはなく、加工精度および面粗度等の低下を抑えることができる。つまり、被加工部がブローチ工具の周方向に非対称の形状であっても、加工精度および面粗度等を低下させずにブローチ加工を行うことができる。
【００２１】
第六の発明に係るブローチ工具によれば、前記バーニッシュ刃は、前記ストレートランド面の加工方向後方側端縁部から加工方向後方側へ向かって径方向内周側へ傾斜して延びる逃がし面を有し、前記逃がし面は、前記ストレートランド面に対して１°から１０°傾斜していることにより、バーニッシュ刃の強度が十分に確保されると共に、逃げ面が被加工面と接触しないので、バーニッシュ刃の刃持ちすなわち耐久性を向上させることができる。また、逃げ面と被加工面との接触によってバーニッシュ刃が摩耗することはなく、被加工面における面粗度の低下を防止することができる。
【図面の簡単な説明】
【００２２】
【図１】実施例１に係るカム用ブローチ工具の概略構造を示す説明図である。
【図２】実施例１に係るカム用ブローチ工具におけるバーニッシュ刃の平面を示す説明図である。
【図３】実施例１に係るカム用ブローチ工具におけるバーニッシュ刃の横断面（図２におけるIII‐III矢視断面）を示す説明図である。
【図４】実施例１に係るカム用ブローチ工具におけるバーニッシュ刃の縦断面（図２におけるIV‐IV矢視断面）を示す説明図である。
【図５】実施例１に係るカム用ブローチ工具によって加工されるワンウェイクラッチ用部品を示す説明図である。
【図６】実施例１に係るカム用ブローチ工具によって加工されるワンウェイクラッチ用部品のカム部を示す説明図である。
【図７】ブローチ工具におけるバーニッシュ刃のアプローチ角の評価を示す表である。
【図８】ブローチ工具におけるバーニッシュ刃のストレートランド幅の評価を示す表である。
【図９】ブローチ工具におけるバーニッシュ刃の逃げ角の評価を示す表である。
【図１０】ブローチ工具におけるバーニッシュ刃の一刃当たりの取り代の評価を示す表である。
【発明を実施するための形態】
【００２３】
以下に、本発明に係るブローチ工具の実施例について、添付図面を参照して詳細に説明する。もちろん、本発明は以下の実施例に限定されず、本発明の趣旨を逸脱しない範囲で各種変更が可能であることは言うまでもない。
【実施例１】
【００２４】
本発明の実施例１に係るカム用ブローチ工具を用いたブローチ加工においては、図５に示すように、ワンウェイクラッチ用部品１００の内径加工、すなわち、カム部１１０および角部１２０の形成がなされる。カム部１１０を構成する一方の面であるカム面１１１は、図示しない玉を接触させてトルク伝達を行う面であり、カム面１１１および玉の摩耗を抑えるために良好な面粗度が要求される（図６参照）。本実施例においては、カム面１１１の面粗度として、Ｒａ１．５［μｍ］以下を目標としている。なお、カム部１１０は、最も深い切込み部から周方向（図６において略左右方向）に左右非対称の形状であり、カム部１１０におけるカム面１１１と反対側の面である非カム面１１２については、良好な面粗度を要求されないものとする。
【００２５】
本実施例に係るカム用ブローチ工具の構造について、図１，５，６を参照して説明する。
【００２６】
図１に示すように、カム用ブローチ工具１は、棒状の工具本体部１０と、図示しないブローチ盤に取り付けるためのシャンク部２０ａ，２０ｂと、被加工物を切削加工するための荒加工部３０と、荒加工された被加工物を更に切削加工するための仕上げ加工部４０と、仕上げ加工された被加工物をバーニッシュ加工（塑性加工）するためのバーニッシュ加工部５０と、被加工物を切削加工するための角加工部６０とから構成される。
【００２７】
カム用ブローチ工具１を用いたワンウェイクラッチ用部品１００に対するブローチ加工においては、荒加工部３０によってカム部１１０の荒加工領域１３０が切削され、仕上げ加工部４０によってカム部１１０の仕上げ加工領域１４０が切削され、バーニッシュ加工部５０によってカム部１１０のバーニッシュ加工領域１５０が塑性変形され、良好な面粗度であるＲａ１．５［μｍ］のカム面１１１を有するカム部１１０が形成される（図１および図６参照）。また、角加工部６０によって切削されることにより、角部１２０が形成される（図１および図５参照）。
【００２８】
荒加工部３０は、工具本体部１０の加工方向前方側（図１における左方側）において、工具本体部１０の径方向外周側に突出するように荒切削刃（図示せず）が一体的に形成されてなる（図１参照）。荒切削刃は、ワンウェイクラッチ用部品１００の周方向に複数設けられたカム部１１０に対応するように、カム用ブローチ工具１の周方向に並んで複数形成され（図５参照）、さらに、当該複数の荒切削刃は、当該荒加工部３０において、加工方向前方側から加工方向後方側（図１における右方側）へ向かって刃の高さおよび刃幅が漸増するように、カム用ブローチ工具１の軸方向に並んで複数段形成されている。
【００２９】
仕上げ加工部４０は、工具本体部１０の荒加工部３０よりも加工方向後方側において、工具本体部１０の径方向外周側に突出するように、仕上げ切削刃（図示せず）が一体的に形成されてなる（図１参照）。仕上げ切削刃は、荒切削刃と同様に、ワンウェイクラッチ用部品１００の周方向に複数設けられたカム部１１０に対応するように、カム用ブローチ工具１の周方向に並んで複数形成され（図５参照）、さらに、当該複数の仕上げ切削刃は、当該仕上げ加工部４０において、加工方向前方側から加工方向後方側へ向かって刃の高さおよび刃幅が漸増するように、カム用ブローチ工具１の軸方向に並んで複数段形成されている。
【００３０】
バーニッシュ加工部５０は、工具本体部１０の仕上げ加工部４０よりも加工方向後方側（図１における右方側）において、工具本体部１０の径方向外周側に突出するように、バーニッシュ刃７０（詳細については後述する）が一体的に形成されてなる（図１参照）。バーニッシュ加工部５０のバーニッシュ刃７０は、荒切削刃および仕上げ切削刃と同様に、ワンウェイクラッチ用部品１００の周方向に複数設けられたカム部１１０に対応するように、カム用ブローチ工具１の周方向に並んで複数形成され（図５参照）、さらに、当該複数のバーニッシュ刃７０は、当該バーニッシュ加工部５０において、加工方向前方側から加工方向後方側へ向かって刃の高さおよび刃幅が漸増するように、カム用ブローチ工具１の軸方向に並んで複数段形成されている。
【００３１】
角加工部６０は、工具本体部１０のバーニッシュ加工部５０よりも加工方向後方側において、工具本体部１０の軸方向外周側へ突出するように、角部切削刃（図示せず）が一体的に形成されてなる（図１参照）。角部切削刃は、ワンウェイクラッチ用部品１００の周方向に複数設けられた角部１２０に対応するように、カム用ブローチ工具１の周方向に並んで複数形成され（図５参照）、さらに、当該複数の角部切削刃は、当該角加工部６０において、加工方向前方側から加工方向後方側へ向かって刃の高さおよび刃幅が漸増するように、カム用ブローチ工具１の軸方向に並んで複数段形成されている。
【００３２】
もちろん、本発明に係るブローチ工具は、本実施例のように、工具本体部１０にシャンク部２０ａ，２０ｂおよび各加工部３０，４０，５０，６０を一体的に形成したカム用ブローチ工具１に限定されない。例えば、カム用ブローチ工具１において、シャンク部２０ａ，２０ｂの少なくとも一方を工具本体部１０に対して着脱可能な組付け式としても良く、各加工部３０，４０，５０，６０の少なくとも一部を工具本体部１０に対して着脱可能なシェル式としても良い。
【００３３】
次に、カム用ブローチ工具１におけるバーニッシュ加工部５０のバーニッシュ刃７０について、図２〜４，６〜１０を参照して説明する。
【００３４】
カム用ブローチ工具１のバーニッシュ加工部５０におけるバーニッシュ刃７０は、図３に示すように、総加工量の最も多い部分を中心として工具周方向（図３における左右方向）に左右非対称の形状を成しており、ワンウェイクラッチ用部品１００のカム部１１０における非カム面１１２を加工ガイドとして利用し、カム面１１１に対してのみ最終仕上げ加工としての塑性加工を行うものである（図６参照）。もちろん、本発明におけるブローチ工具は、本実施例のようにワンウェイクラッチ用部品１００のカム部１１０におけるカム面１１１のみを塑性加工するものに限定されない。例えば、被加工物の被加工部における一方の面および他方の面の両方に対して最終仕上げ加工を行うバーニッシュ刃を備えたブローチ工具としても良い。
【００３５】
上記の総加工量は、カム用ブローチ工具１の荒加工部３０および仕上げ加工部４０による切削加工の加工量とバーニッシュ加工部５０による塑性加工の加工量とを合わせた加工量である。つまり、ワンウェイクラッチ用部品１００における総加工量の最も多い部分は、カム部１１０におけるカム面１１１と非カム面１１２との境界部であり（図６参照）、バーニッシュ刃７０における総加工量の最も多い部分は、カム部１１０のカム面１１１に対応する範囲Ａ111とカム部１１０の非カム面１１２に対応する範囲Ａ112との境界部、すなわち、後述するストレートランド面７２とガイド面７３との境界部である（図３参照）。
【００３６】
図２，３，４に示すように、バーニッシュ刃７０は、カム部１１０に対応する範囲Ａ110において加工方向前方側から加工方向後方側へ向かって径方向外周側（図４における上方側）へ傾斜して延びるアプローチ面７１と、カム部１１０のカム面１１１に対応する範囲Ａ111においてアプローチ面７１の加工方向後方側端縁部７１ａから加工方向後方側へ延びるストレートランド面７２と、カム部１１０の非カム面１１２に対応する範囲Ａ112においてアプローチ面７１の加工方向後方側端縁部７１ａから加工方向後方側へ延びるガイド面７３と、ストレートランド面７２の加工方向後方側端縁部７２ａから加工方向後方側へ向かって径方向内周側（図４における下方側）へ傾斜して延びる逃がし面７４とを有する。
【００３７】
バーニッシュ刃７０におけるアプローチ面７１は、バーニッシュ刃７０をカム面１１１にスムーズに食い込ませて塑性加工するための案内手段であり、アプローチ面７１の加工方向に対する角度であるアプローチ角αは、カム面１１１を塑性加工する際の加工性に影響する（図４参照）。加工性が向上して良好な塑性加工が行われると、カム面１１１の面粗度は向上し、加工性が低下して良好な塑性加工が行われないと、カム面１１１の面粗度は低下する。
【００３８】
アプローチ角αを変化させてカム面１１１を塑性加工する際の加工性を判断する試験を行った。図７は、当該試験の結果であるアプローチ角αの評価として、アプローチ角αに対するバーニッシュ効果と強度および耐久性とを表している。
【００３９】
ここで、バーニッシュ効果は、従来の切削刃だけで最終仕上げ加工を施したカム面における面粗度と比較して、本実施例のバーニッシュ刃７０によって最終仕上げ加工を施したカム面１１１における面粗度がどの程度向上されたかを示し、その評価として、面粗度の向上がほとんど見られなかった場合を「×」、面粗度の向上が僅かに見られた場合を「△」、面粗度の向上が十分に見られた場合を「○」、面粗度の向上が顕著に見られた場合を「◎」と示している。また、強度および耐久性は、従来の最終仕上げ加工で用いられる切削刃自体の強度およびブローチ加工を繰り返した際の耐久性と比較して、本実施例のバーニッシュ刃７０自体の強度およびブローチ加工を繰り返した際の耐久性がどの程度向上されたかを示し、その評価として、強度および耐久性の向上がほとんど見られなかった場合を「×」、強度および耐久性の向上が僅かに見られた場合を「△」、強度および耐久性の向上が十分に見られた場合を「○」と示している。
【００４０】
アプローチ角α＝０°の場合には、アプローチ面７１が塑性加工の案内手段として機能せず、バーニッシュ刃７０による加工が塑性加工ではなく切削加工となってしまい、カム面１１１の面粗度の向上はほとんど見られない。アプローチ角α＝１°〜１０°の場合には、良好な塑性加工がなされ、カム面１１１の面粗度の十分な向上が見られる。特に、アプローチ角α＝１°〜３°の場合には、より良好な塑性加工がなされ、カム面１１１の面粗度の顕著な向上が見られた。アプローチ角α＝１０°〜１５°の場合には、バーニッシュ刃７０による良好な塑性加工がなされず、カム面１１１の面粗度の向上は僅かに見られるだけであった。
【００４１】
つまり、アプローチ角αが小さいほど、良好な塑性加工がなされるが、アプローチ角αが０°に近い（α≒０°）場合には、アプローチ面７１の案内手段としての機能が低下する。一方、アプローチ角αが大きくなるにつれて、バーニッシュ刃７０自体は小さくなるので、バーニッシュ刃７０の強度および耐久性は低下する。本実施例においては、バーニッシュ刃７０におけるアプローチ面７１のアプローチ角αを、バーニッシュ刃７０としての強度および耐久性を保持しつつカム面１１１における面粗度の顕著な向上が見られたα＝２°としている。
【００４２】
なお、本実施例においては、アプローチ面７１を傾斜させる加工方向における範囲であるアプローチ範囲ｄを、ｄ≒１．５［ｍｍ］としている（図２および図４参照）。アプローチ範囲ｄ≪１．５［ｍｍ］の場合には、アプローチ面７１が塑性加工の案内手段として短すぎるので、ブローチ加工の際にカム部１１０がアプローチ面７１の加工方向前方端縁部７１ｂに干渉する虞がある。アプローチ範囲ｄ≫１．５［ｍｍ］の場合には、アプローチ面７１が塑性加工の案内手段として長すぎるので、バーニッシュ刃７０は加工方向に沿って延びた形状となり、カム用ブローチ工具１の長尺化を招いてしまう。
【００４３】
つまり、アプローチ範囲ｄは、アプローチ角αによって適宜設定するものであり、本実施例のようにアプローチ角αをα＝２°とした場合には、アプローチ範囲ｄをｄ≒１．５［ｍｍ］とすることが好ましい。
【００４４】
バーニッシュ刃７０におけるストレートランド面７２は、カム面１１１を塑性変形させるためにカム面１１１に食い込ませる部分であり、ストレートランド面７２の加工方向における長さであるストレートランド幅ｔは、バーニッシュ刃７０自体の強度に影響すると共に、ストレートランド面７２またはカム面１１１における焼付き等にも影響する（図２および図４参照）。
【００４５】
ストレートランド幅ｔを変化させてカム面１１１を塑性加工する際の加工性を判断する試験を行った。図８は、当該試験の結果であるストレートランド幅ｔの評価として、ストレートランド幅ｔに対するバーニッシュ効果と強度および耐久性とを表している。バーニッシュ効果とその評価、ならびに、強度および耐久性とその評価については、前述した通りである。
【００４６】
ストレートランド幅ｔ≦０．５［ｍｍ］の場合には、良好な塑性加工がなされ、カム面１１１の面粗度の十分な向上が見られた。特に、ストレートランド幅ｔ＝０〜０．３［ｍｍ］の場合には、より良好な塑性加工がなされ、カム面１１１の面粗度の顕著な向上が見られた。ストレートランド幅ｔ＞０．６［ｍｍ］の場合には、接触面積の増大に伴って変形抵抗が増大し、ストレートランド面７２が摩耗するので、カム面１１１における面粗度の僅かな向上が見られただけであった。また、接触面積および変形抵抗の増大によって、カム面１１１において焼付きが起こる虞がある。
【００４７】
つまり、ストレートランド幅ｔが小さいほど、カム面１１１との摩擦が少なくないので、カム面１１１を良好な面粗度に仕上げることができる。一方、ストレートランド幅ｔが小さいほど、バーニッシュ刃７０自体は小さくなるので、バーニッシュ刃７０の強度および耐久性は低下する。よって、カム面１１１における面粗度の向上を考慮しつつ、バーニッシュ刃７０の強度および耐久性を考慮すると、ストレートランド幅ｔ＝０．１〜０．３［ｍｍ］とすることが好ましく、本実施例においては、ストレートランド幅ｔ＝０．２［ｍｍ］としている。
【００４８】
また、ストレートランド面７２自体の面粗度および硬度は、カム面１１１を塑性加工する際の加工性に影響する。ストレートランド面７２の面粗度は良好であるほど好ましく、本実施例においては、ストレートランド面７２の面粗度をＲａ０．２［μｍ］としている。また、ストレートランド面７２の面粗度および硬度を向上させるために、本実施例においては、バーニッシュ刃７０に硬質膜をコーティングしている。バーニッシュ刃７０へコーティングする硬質膜としては、例えば、ＴｉＡｌＮ，ＴｉＣＮ，ＴｉＮなどのＴｉ系コーティング、ＤＬＣコーティング、ＣｒＮコーティングなどが挙げられる。
【００４９】
バーニッシュ刃７０における逃げ面７４は、カム面１１１との接触を回避して摩耗を防止するための摩耗防止手段であり、逃げ面７４の加工方向に対する角度である逃げ角βは、逃げ面７４とカム面１１１との接触、すなわち、摩耗に影響する（図４参照）。逃げ面７４とカム面１１１とが接触すると、バーニッシュ刃７０が摩耗して耐久性が低下すると共に、摩耗したバーニッシュ刃７０によってカム面１１１の面粗度が低下する。逃げ面７４とカム面１１１とが接触しないと、バーニッシュ刃７０の摩耗やカム面１１１の面粗度の低下を回避することができるが、バーニッシュ刃７０自体の強度が低下する虞がある。
【００５０】
逃げ角βを変化させてカム面１１１を塑性加工する際の加工性を判断する試験を行った。図９は、当該試験の結果である逃げ角βの評価として、逃げ角βに対するバーニッシュ効果と強度および耐久性とを表している。バーニッシュ効果とその評価、ならびに、強度および耐久性とその評価については、前述した通りである。
【００５１】
逃げ角β＝０°の場合には、逃げ面７４が摩耗防止手段として機能せず、接触面積および変形抵抗の増大によって逃げ面７４が摩耗してしまうので、カム面１１１の面粗度の向上はほとんど見られなかった。また、接触面積および変形抵抗の増大によってカム面１１１に焼付きが起こる虞がある。逃げ角β＝１°〜１５°の場合には、逃げ面７４とカム面１１１との接触が回避されるので、カム面１１１の面粗度は十分な向上が見られた。
【００５２】
つまり、逃げ角βがある程度の大きさであれば、良好な面粗度のカム面１１１を得ることができるが、逃げ角βが０°に近い（β≒０°）場合には、逃げ面７４とカム面１１１とが接触し、摩擦によって逃げ面７４が摩耗すると共にカム面１１１の面粗度が低下する。一方、逃げ角βが大きくなるにつれて、バーニッシュ刃７０自体は小さくなるので、バーニッシュ刃７０の強度および耐久性は低下する。本実施例においては、バーニッシュ刃７０における逃げ面７４の逃げ角βを、逃げ面７４とカム面１１１との接触を回避しつつ、バーニッシュ刃７０自体の強度を保持することのができるβ＝２°としている。
【００５３】
バーニッシュ刃７０の一刃当たりの取り代Ｗは、バーニッシュ刃７０の一刃がカム面１１１を塑性加工する量（ワンウェイクラッチ用部品１００の径方向における距離分）であり（図４参照）、バーニッシュ刃７０の耐久性およびカム面１１１の面粗度に影響する。
【００５４】
一刃当たりの取り代Ｗを変化させてカム面１１１を塑性加工する際の加工性を判断する試験を行った。図１０は、当該試験の結果である一刃当たりの取り代Ｗの評価として、一刃当たりの取り代Ｗに対するバーニッシュ効果と強度および耐久性とを表している。バーニッシュ効果とその評価、ならびに、強度および耐久性とその評価については、前述した通りである。
【００５５】
一刃当たりの取り代Ｗ≦０．４［ｍｍ］の場合には、一度に塑性変形させる量が少ないので、良好な塑性加工がなされ、カム面１１１における面粗度の十分な向上が見られた。また、バーニッシュ加工の際における加工抵抗が過大とならないので、バーニッシュ刃７０の十分な耐久性を保持することができる。特に、一刃当たりの取り代Ｗ≦０．００１〜０．１［ｍｍ］の場合には、より良好な塑性加工がなされ、面粗度の顕著な向上が見られた。一刃当たりの取り代Ｗ＞０．５［ｍｍ］の場合には、一度に塑性変形させる量が多いので、良好な塑性加工がなされず、カム面１１１における面粗度の向上は僅かに見られるだけであった。なお、一刃当たりの取り代Ｗ＝０の場合においてもカム面１１１を均す効果を得ることができる。
【００５６】
つまり、一刃当たりの取り代Ｗが小さいほど、良好な塑性加工がなされ、一刃当たりの取り代Ｗを大きくすると、塑性加工の加工性が低下すると共に、変形抵抗が増大して、バーニッシュ刃７０としての耐久性が低下する。本実施例においては、バーニッシュ刃７０の一刃当たりの取り代Ｗを、カム面１１１の良好な面粗度を得ると共に十分な耐久性を保持することができるＷ＝０．００２［ｍｍ］としている。
【００５７】
なお、本実施例においては、バーニッシュ加工部５０の総取り代Ｗｔを、Ｗｔ≒０．０３［ｍｍ］としている。バーニッシュ加工部５０の総取り代Ｗｔ≪０．０３［ｍｍ］の場合には、バーニッシュ刃７０の段数すなわち加工方向における刃数が少なくなり、安定したバーニッシュ効果を得ることができない虞がある。バーニッシュ加工部５０の総取り代Ｗｔ≫０．０３［ｍｍ］の場合には、バーニッシュ刃７０の段数すなわち加工方向における刃数が増加して安定したバーニッシュ効果を得ることができるが、カム用ブローチ工具１の長尺化を招いてしまう。
【００５８】
つまり、バーニッシュ加工部５０の総取り代Ｗｔは、一刃当たりの取り代Ｗによって適宜設定するものであり、本実施例においては、一刃当たりの取り代Ｗ＝０．００２［ｍｍ］のバーニッシュ刃７０を複数段（本実施例においては１５段）備えることにより、バーニッシュ加工部５０の総取り代Ｗｔ＝０．０３［ｍｍ］としている。
【００５９】
もちろん、本発明におけるバーニッシュ刃７０は、本実施例のように一刃当たりの取り代Ｗが均一のバーニッシュ刃７０に限定されない。例えば、バーニッシュ加工部５０を、更に、粗仕上げ部と中仕上げ部と最終仕上げ部とに区分し、粗仕上げ部には一刃当たりの取り代ＷをＷ＝０．００５［ｍｍ］としたバーニッシュ刃７０を数段設け、中仕上げ部には一刃当たりの取り代ＷをＷ＝０．００３［ｍｍ］としたバーニッシュ刃７０を数段設け、最終仕上げ部には一刃当たりの取り代ＷをＷ＝０．００１［ｍｍ］としたバーニッシュ刃７０を数段設けるようにして、バーニッシュ刃７０の一刃当たりの取り代Ｗを段階的に変化させるようにしても良い。また、最終仕上げ部に、一刃当たりの取り代ＷをＷ＝０［ｍｍ］としたバーニッシュ刃７０を一段あるいは数段設けるようにしても良い。
【００６０】
本実施例においては、バーニッシュ刃７０のストレートランド面７２の面積Ｋｓ（＝ｃ×ｅ［ｍｍ2］）とガイド面７３の面積Ｇｓ（＝ｂ×ｔ［ｍｍ2］）との面積比をＫｓ／Ｇｓ≦１．０、すなわち、ガイド面７３の面積Ｇｓをストレートランド面７２の面積Ｋｓよりも大きくしている。このように、ストレートランド面７２と周方向において対称の位置に被加工物と当接するストレートランド面７２よりも大きい面積のガイド面７３を設けることにより、バーニッシュ刃７０のバーニッシュ加工によってカム面１１１から受ける加工反力は、ガイド面７３の非カム面１１２との当接によって打ち消されることになる。よって、ブローチ加工において、加工反力によってカム用ブローチ工具１および被加工物のワンウェイクラッチ用部品１００に軸回りの回転力が作用することはなく、加工精度および面粗度等の低下を抑えることができる。
【００６１】
一方、バーニッシュ刃７０のストレートランド面７２の面積Ｋｓとガイド面７３の面積Ｇｓとの面積比をＫｓ／Ｇｓ＞１．０としている場合には、バーニッシュ刃７０のバーニッシュ加工によってカム面１１１から受ける加工反力は、ガイド面７３の非カム面１１２との当接によって打ち消されない。よって、ブローチ加工において、カム用ブローチ工具１および被加工物のワンウェイクラッチ用部品１００には加工反力による軸回りの回転力が作用してしまい、加工精度および面粗度等が低下する虞がある。
【００６２】
もちろん、本発明におけるバーニッシュ刃は、本実施例のようにバーニッシュ刃７０の一方にガイド面７３を設けたものに限定されず、バーニッシュ刃７０の両方にガイド面７３を設けるようにしても良い。また、バーニッシュ刃７０によって塑性加工させる被加工部が最も深い切込み部から周方向に左右対称であって、バーニッシュ加工の加工反力が両側の加工によって相殺される場合には、ガイド面を設けないようにしても良い。
【００６３】
次に、本発明の実施例１に係るカム用ブローチ工具１を用いたブローチ加工について、図１，２，４，６〜１０を参照して説明する。
【００６４】
本発明の実施例１に係るカム用ブローチ工具１およびワンウェイクラッチ用部品１００を図示しないブローチ盤に設置し、ワンウェイクラッチ用部品１００に対してカム用ブローチ工具１を引き抜くように軸方向へ移動させると、以下に示すように、ワンウェイクラッチ用部品１００に面粗度Ｒａ１．５［μｍ］以下の良好なカム面１１１を有するカム部１１０と角部１２０を形成することができる。
【００６５】
まず、カム用ブローチ工具１の荒加工部３０における図示しない荒切削刃が、ワンウェイクラッチ用部品１００の内周面と接触する。加工方向前方側から加工方向後方側へ向かって刃の高さおよび刃幅が漸増するように並べられた荒切削刃によって、ワンウェイクラッチ用部品１００のカム部１１０における荒加工領域１３０が切削加工される（図６参照）。
【００６６】
次に、カム用ブローチ工具１の仕上げ加工部４０における図示しない仕上げ切削刃が、ワンウェイクラッチ用部品１００における荒加工が施されたカム部１１０と接触する。加工方向前方側から加工方向後方側へ向かって刃の高さおよび刃幅が漸増するように並べられた仕上げ切削刃によって、ワンウェイクラッチ用部品１００のカム部１１０における仕上げ加工領域１４０が切削加工される。
【００６７】
次に、カム用ブローチ工具１のバーニッシュ加工部５０におけるバーニッシュ刃７０が、ワンウェイクラッチ用部品１００における仕上げ加工が施されたカム部１１０と接触する。加工方向前方側から加工方向後方側へ向かって刃の高さおよび刃幅が漸増するように並べられたバーニッシュ刃７０によって、ワンウェイクラッチ用部品１００のカム部１１０におけるバーニッシュ加工領域１５０が塑性加工され、ワンウェイクラッチ用部品１００に面粗度Ｒａ１．５［μｍ］以下のカム面１１１を有するカム部１１０が形成される。
【００６８】
このとき、バーニッシュ刃７０のアプローチ角αをα＝２°としているので、バーニッシュ刃７０をカム面１１１にスムーズに食い込ませて塑性加工することができる（図４参照）。よって、カム面１１１に対して良好な塑性加工が行われ、カム面１１１の面粗度は向上する。また、アプローチ角αをα＝２°としたことにより、バーニッシュ刃７０の強度が十分に確保され、耐久性もあるので、ブローチ加工を繰り返した場合においても、バーニッシュ刃７０の刃持ちが良い（図７参照）。
【００６９】
また、バーニッシュ刃７０のストレートランド幅ｔをｔ＝０．５［ｍｍ］としているので、バーニッシュ刃７０の強度が十分に確保され、耐久性もあるので、ブローチ加工を繰り返した場合においても、バーニッシュ刃７０の刃持ちが良い（図２，図４，図８参照）。また、ストレートランド幅ｔをｔ＝０．５［ｍｍ］としたことにより、カム面１１１と焼付きを起こすことはなく、カム面１１１の良好な面粗度を維持することができる。
【００７０】
また、バーニッシュ刃７０のストレートランド面７２を面粗度Ｒａ０．２［μｍ］で仕上げ、更に、硬質膜のコーティングを施しているので、カム面１１１の面粗度は向上すると共に、バーニッシュ刃７０の刃持ちが良い。
【００７１】
また、バーニッシュ刃７０の逃げ角βをβ＝２°としているので、逃げ面７４がカム面１１１と接触することはなく、逃げ面７４の摩耗を防ぎ、バーニッシュ刃７０の刃持ちを良くすることができる（図４および図９参照）。また、カム面１１１の摩耗を防ぐことにもなるので、カム面１１１の良好な面粗度を維持することができる。さらに、逃げ角βをβ＝２°としたことにより、バーニッシュ刃７０の強度が十分に確保され、耐久性もあるので、ブローチ加工を繰り返した場合においても、バーニッシュ刃７０の刃持ちが良い。
【００７２】
また、バーニッシュ刃７０の一刃当たりの取り代Ｗを、Ｗ＝０．００２［ｍｍ］としているので、カム面１１１の良好な面粗度が得られると共に、バーニッシュ刃７０としての十分な耐久性を保持することができるので、ブローチ加工を繰り返した場合においても、バーニッシュ刃７０の刃持ちが良い（図４および図１０参照）。
【００７３】
また、バーニッシュ刃７０におけるストレートランド面７２の面積Ｋｓとガイド面７３の面積Ｇｓとの面積比をＫｓ／Ｇｓ≦１．０、すなわち、ガイド面７３の面積Ｇｓをストレートランド面７２の面積Ｋｓよりも大きくしているので、バーニッシュ刃７０のバーニッシュ加工によってカム面１１１から受ける加工反力は、ガイド面７３の非カム面１１２との当接によって打ち消され、加工反力によってカム用ブローチ工具１および被加工物のワンウェイクラッチ用部品１００に軸回りの回転力が作用することはなく、加工精度および面粗度等が低下することはない（図２参照）。
【００７４】
次に、カム用ブローチ工具１の角加工部６０における図示しない角切削刃が、ワンウェイクラッチ用部品１００における角部１２０に相当する位置の内周面と接触する（図１および図５参照）。加工方向前方側から加工方向後方側へ向かって刃の高さおよび刃幅が漸増するように並べられた角切削刃によって、ワンウェイクラッチ用部品１００に所定の寸法の角部１２０が形成される。
【００７５】
以上のように、本発明の実施例１に係るカム用ブローチ工具１を用いたブローチ加工によって、ワンウェイクラッチ用部品１００における面粗度Ｒａ１．５［μｍ］以下の良好なカム面１１１を有するカム部１１０および角部１２０を形成することができる。
【００７６】
本実施例に係るカム用ブローチ工具１によって加工された被加工面は、従来の最終仕上げ加工として切削刃を備えたブローチ工具によって加工された被加工面と比較して、良好な面粗度となる。また、本実施例に係るカム用ブローチ工具１における最終仕上げ加工としてのバーニッシュ刃７０は、従来のブローチ工具における最終仕上げ加工としての切削刃と比較して、耐久性が良く、ブローチ加工を繰り返すことによる刃材の摩耗量が少ない。よって、本実施例に係るカム用ブローチ工具１においては、ブローチ工具の一刃付け当たりの加工数を少なく管理すくことなく、被加工物の被加工面を良好な面粗度に仕上げることができる。
【産業上の利用可能性】
【００７７】
本発明に係るブローチ工具は、当該ブローチ工具を用いたブローチ加工によって被加工物における所定の形成面を従来よりも高精度に仕上げることができるものであるので、本実施例のようにワンウェイクラッチ用部品１００を製作するためのカム用ブローチ工具１に限定されず、種々の製品を製作するためのブローチ工具として採用することができる。
【符号の説明】
【００７８】
１     カム用ブローチ工具
１０   工具本体部
２０ａ シャンク部（加工方向前方側）
２０ｂ シャンク部（加工方向後方側）
３０   荒加工部
４０   仕上げ加工部
５０   バーニッシュ加工部
６０   角加工部
７０   バーニッシュ刃
７１   バーニッシュ刃のアプローチ面
７２   バーニッシュ刃のストレートランド面
７３   バーニッシュ刃のガイド面
７４   バーニッシュ刃の逃げ面
１００ ワンウェイクラッチ用部品
１１０ ワンウェイクラッチ用部品のカム部
１１１ カム部のカム面
１１２ カム部の非カム面
１２０ ワンウェイクラッチ用部品の角部
【図１】
2015131356.tif 000003
【図２】
2015131356.tif 000004
【図３】
2015131356.tif 000005
【図４】
2015131356.tif 000006
【図５】
2015131356.tif 000007
【図６】
2015131356.tif 000008
【図７】
2015131356.tif 000009
【図８】
2015131356.tif 000010
【図９】
2015131356.tif 000011
【図１０】
2015131356.tif 000012